(57)【要約】【課題】露光光による電荷分離が感光体の表層で起き、かつ感光層中の電荷の移動が十分高速なホールで行われる高解像度電子写真感光体を提供することを課題とする。【解決手段】導電性基体上に、電荷発生物質を含有する電荷発生層と、少なくとも電荷発生物質及びホール輸送物質を含有する有機感光層とをこの順序で備え、電荷発生層中の主たる電荷発生物質は有機感光層中の主たる電荷発生物質と異なることを特徴とする電子写真感光体により、上記課題を解決する。【選択図】図１
2010002721.tif 000002
【特許請求の範囲】
【請求項１】
導電性基体上に、電荷発生物質を含有する電荷発生層と、少なくとも電荷発生物質及びホール輸送物質を含有する有機感光層とをこの順序で備え、電荷発生層中の主たる電荷発生物質は有機感光層中の主たる電荷発生物質と異なることを特徴とする電子写真感光体。
【請求項２】
電荷発生層中の主たる電荷発生物質が、有機感光層中の主たる電荷発生物質より長波長に吸収を有する請求項１に記載の電子写真感光体。
【請求項３】
電荷発生層中の主たる電荷発生物質が、有機感光層中の最も長波長側にある吸収ピークの波長より５０ｎｍ以上離れている波長に吸収ピークを有する請求項１又は２に記載の電子写真感光体。
【請求項４】
電荷発生層中の主たる電荷発生物質がフタロシアニン系色素から選択される請求項１〜３のいずれか１項に記載の電子写真感光体。
【請求項５】
有機感光層中の主たる電荷発生物質が、アゾ系色素、多環キノン系色素、クマリン系色素及びペリレン系色素からなる群より選択される請求項１〜４のいずれか１項に記載の電子写真感光体。
【請求項６】
電荷発生層中の主たる電荷発生物質が、有機感光層を５０％以上の透過率で透過する光の波長領域に、電荷を発生することができる吸収ピークを有している請求項１〜５のいずれか１項に記載の電子写真感光体。
【請求項７】
有機感光層が電子輸送物質を含有する請求項１〜６のいずれか１項に記載の電子写真感光体。
【請求項８】
有機感光層において、ホール輸送物質が電子輸送物質より多く含まれている請求項７に記載の電子写真感光体。
【請求項９】
有機感光層がバインダー樹脂を更に含有し、有機感光層中の電荷発生物質のバインダー樹脂に対する配合比率が導電性基体側より表層側において高い請求項１〜８のいずれか１項に記載の電子写真感光体。
【請求項１０】
有機感光層と電荷発生層との間に、電荷輸送物質としてホール輸送物質のみを含有するホール輸送層を更に備える請求項１〜９のいずれか１項に記載の電子写真感光体。
【請求項１１】
有機感光層において、電荷発生物質が電子輸送能を有する請求項１〜１０のいずれか１項に記載の電子写真感光体。
【請求項１２】
最表面層として保護層を更に備える請求項１〜１１のいずれか１項に記載の電子写真感光体。
【請求項１３】
導電性基体と電荷発生層との間に中間層を更に備える請求項１〜１２のいずれか１項に記載の電子写真感光体。
【請求項１４】
請求項１〜１３のいずれか１項に記載の電子写真感光体と、電子写真感光体を帯電させる帯電手段と、帯電された電子写真感光体に対して露光を施す露光手段と、露光によって形成される静電潜像を現像する現像手段と、現像されたトナー像を転写する転写手段と、電子写真感光体の表面電荷を除電光を用いて除電する除電手段とを備えることを特徴とする画像形成装置。
【請求項１５】
除電手段が、感光体の有機感光層中の主たる電荷発生物質が電荷を発生させ得る吸収ピークを示す波長を含む光を照射する光源であり、該光は有機感光層を５０％以上の透過率で透過する、請求項１４に記載の画像形成装置。
【請求項１６】
露光手段が露光光源として３８０〜６５０ｎｍの範囲に発振波長を有する半導体レーザを備える請求項１４又は１５に記載の画像形成装置。
【請求項１７】
除電手段が除電光源として７００〜９００ｎｍの範囲に発振波長を有する半導体レーザを備える請求項１４〜１６のいずれか１項に記載の画像形成装置。
【請求項１８】
現像手段が液体トナーを備え、解像度が２０００ｄｐｉ以上である請求項１４〜１７のいずれか１項に記載の画像形成装置。
【請求項１９】
反転現像プロセスを利用する請求項１４〜１８のいずれか１項に記載の画像形成装置。
【発明の詳細な説明】
【技術分野】
【０００１】
本発明は、電子写真方式の高解像度感光体及びそれを用いた高解像度画像形成装置に関する。
【背景技術】
【０００２】
電子写真感光体において有機系の光導電性材料は、その開発の進歩によって、従来から用いられてきた無機系の光導電性材料より一般的に使用されるようになってきた。これは、有機系光導電性材料を用いた電子写真感光体は、感度、耐久性及び環境に対する安定性等に若干の問題はあるが、毒性、コスト、材料設計の自由度等の点において無機系光導電性材料に比べ多くの利点を有しているからである。
【０００３】
このような有機系の光導電性材料を用いた有機感光体には、電荷輸送物質(ホール輸送物質、電子輸送物質)を電荷発生物質とともに同一の感光層中に分散させた単層型感光体と、電荷発生物質を含有する電荷発生層と電荷輸送物質を含有する電荷輸送層とを積層した積層型感光体とがあり、現在一般的に使用されている有機感光体は積層型感光体である。これは、積層型感光体は、各層に使用できる物質の選択範囲が広く、その中の最良の物質を組み合わせることによって、帯電特性、感度、残留電位、繰り返し特性、耐刷性等の電子写真特性において高性能な感光体を提供することができるからである。
【０００４】
一方で、近年、電子写真装置の出力画像の画質向上を図るために、画質の高解像度化が検討されている。記録密度の高い高解像度の画質を達成する為にはいくつかの手段があるが、最も簡単な手段は単層型感光体を使用することである。単層型感光体は、電荷輸送物質と電荷発生物質を同一の感光層中に分散させているため、感光層表面で露光光の吸収と電荷分離が起こり、積層型感光体に見られる電荷輸送層中での露光光の散乱や、ホールの拡散が極めて少なく、高解像度を実現できる。
【０００５】
【特許文献１】特開平９−９０８３３号公報
【発明の開示】
【発明が解決しようとする課題】
【０００６】
しかし、単層型感光体は、電荷分離が感光体の表層で起きるため、負帯電型感光体として用いると、露光光により生じたホールで表面電荷をパターニングできるが、同時に生じた電子は、電子の移動度がホールの伝導に比べて２オーダーほど遅いため、感光層内部に空間電位として蓄積してしまう。このため、単層型感光体は、電子の移動距離が短くてすむ正帯電型の感光体としてしか実用化できず、市場の多くを占める負帯電トナーを使用できなかった。
【０００７】
更に、正帯電型感光体として用いても、前述したように電子の移動度が極めて遅いため、内部にまで入射した露光光により、感光体の深部で電荷分離した電子は、所定のプロセス内で表層まで達することができず、内部に空間電位として蓄積する。この蓄積した空間電荷の影響により、次の帯電工程で正帯電されても感光体表面で電位低下が起こり、更に現像工程では感度差となって現れ、画像中では当該部分が黒くなる(メモリー画像の発生)という問題もあった。
【課題を解決するための手段】
【０００８】
上記問題を克服した高解像度感光体を実現するために、露光光による電荷分離が感光体の表層で起き、かつ感光層中の電荷の移動が十分高速なホールで行われる電子写真感光体及びそれを使用した画像形成システムを考案した。
【０００９】
すなわち、本発明は、導電性基体上に、電荷発生物質を含有する電荷発生層と、少なくとも電荷発生物質及びホール輸送物質を含有する有機感光層とをこの順序で備え、電荷発生層中の主たる電荷発生物質は有機感光層中の主たる電荷発生物質と異なることを特徴とする電子写真感光体を提供する。
【００１０】
本発明はまた、前記電子写真感光体と、該電子写真感光体を帯電させる帯電手段と、帯電された該電子写真感光体に対して露光を施す露光手段と、露光によって形成される静電潜像を現像する現像手段と、現像されたトナー像を転写する転写手段と、該電子写真感光体の表面電荷を除電光を用いて除電する除電手段とを備えることを特徴とする画像形成装置を提供する。
【発明の効果】
【００１１】
本発明の電子写真感光体によれば、単層型感光体と同等の高感度・高解像度を有し、また負帯電で帯電する感光体を実現できる。
また、本発明の画像形成装置によれば、高感度で高解像度の負帯電型感光体を備え、高品質の画像を提供することのできる信頼性の高い画像形成装置を実現できる。
【発明を実施するための最良の形態】
【００１２】
＜電子写真感光体＞
本発明の電子写真感光体は、導電性基体上に、電荷発生物質を含有する電荷発生層と、少なくとも電荷発生物質及びホール輸送物質を含有する有機感光層とをこの順序で備え、電荷発生層中の主たる電荷発生物質は有機感光層中の主たる電荷発生物質と異なることを特徴とする。
【００１３】
有機感光層が少なくとも電荷発生物質及びホール輸送物質を含有していることにより、露光光によって感光層中の電荷発生物質で生じる電荷(ホール)はホール輸送物質によって感光層中を高速で移動して感光体表面に静電潜像を形成し、感光層内部に蓄積しない。また、電荷分離が表層部で起こるので、感光体表面までの移動距離が短くて済み、拡散のおそれがない。これらのことにより、高速で高感度な露光プロセスが可能となり、加えて電荷の内部蓄積に起因するメモリー現象が発生しなくなる。
【００１４】
一方、露光工程において、ホールと同時に生じる電子は移動速度が遅いため感光層内部に保持されることになるが、有機感光層の下方に電荷発生物質を含有する電荷発生層を備えることにより、感光層内部のこの電子は除電工程において迅速かつ確実に消去され、空間電位として蓄積しない。すなわち、除電光によって電荷発生層中の電荷発生物質で生じるホールは、従来の積層型感光体のように表面の残留電荷を消去するだけでなく、有機感光層中を高速で移動する際にそこで保持されている電子と再結合して消失させる。このため、繰り返し使用による感光体の電気特性の低下は抑制される。
【００１５】
電荷発生層中の主たる電荷発生物質が有機感光層中の主たる電荷発生物質と異なることにより、露光工程では主に有機感光層で電荷分離を起こさせ、除電工程では主に電荷発生層で電荷分離を起こさせることができ、上記の利点が提供されることになる。
なお、本発明において、電荷発生層又は有機感光層中の「主たる電荷発生物質」とは、電荷発生層又は有機感光層に１種類の電荷発生物質のみが含有されている場合には当該電荷発生物質をいい、複数種類の電荷発生物質が含有されている場合には、その中で最も含有率が高い電荷発生物質をいう。
【００１６】
電荷発生層中の主たる電荷発生物質は、感光層中の主たる電荷発生物質と吸収波長特性が異なっていることが好ましく、感光層中の主たる電荷発生物質より長波長側に吸収を有していることがより好ましい。電荷発生層中の主たる電荷発生物質の吸光スペクトルと感光層中の主たる電荷発生物質の吸光スペクトルが、除電光の照射波長領域において、重複していないことが更に好ましい。
より具体的には、電荷発生層中の主たる電荷発生物質が、有機感光層中の最も長波長側にある吸収ピークの波長より５０ｎｍ以上（より好ましくは１００ｎｍ以上）離れている波長に吸収ピークを有していることが好ましい。
【００１７】
有機感光層中の主たる電荷発生物質と電荷層中の主たる電荷発生物質との好ましい組合せの１つの例は、電荷発生層中の主たる電荷発生物質が７００〜９００ｎｍの範囲に吸収を有し、有機感光層中の主たる電荷発生物質が３８０〜６５０ｎｍの範囲に吸収を有する組合せである。
上記のような組合せは、例えば、有機感光層中の主たる電荷発生物質としてビスアゾ系色素、多環キノン系(より好ましくはアンスラキノン系)色素、クマリン系色素、ペリレン系色素、トリフェニルメタン系色素から選択し、除電用電荷発生層中の主たる電荷発生物質としてフタロシアニン系色素、スクアリリウム色素、トリスアゾ系色素から選択することによって実現し得る。
【００１８】
(実施の形態)
以下、本発明の電子写真感光体の実施の形態を添付図面を参照して説明する。なお、本発明の電子写真感光体は、下記で説明する実施の形態に限定されるものではなく、本発明の要旨を逸脱しない範囲内において種々変更を加えた他の形態を含み得ることは勿論であり、そのような他の形態は本明細書及び図面の記載に基づいて当業者に容易に理解される。
【００１９】
（実施の形態１）
図１は、本発明の電子写真感光体の一形態の構成を模式的に示す部分断面図である。本形態の感光体は、導電性支持体(１)上に、中間層(２)、電荷発生物質Ｂ(８)をバインダー樹脂中に分散させた除電用電荷発生層(３)、電荷発生物質Ａ(７)とホール輸送物質(５)と電子輸送物質(６)とをバインダー樹脂中に分散させた有機感光層(４)を、この順序で備えている。すなわち、この電子写真感光体は、いわゆる単層型有機感光体の感光層の下部(感光層(４)と中間層(２)の間)に除電用電荷発生層(３)を設けた構造となっている。
【００２０】
［導電性支持体］
導電性支持体(１)は、感光体の電極としての役割と、他の各層の支持部材としての機能を有し、当該分野で用いられるものであれば特に限定されない。
例えば、導電性支持体として、アルミニウム、アルミニウム合金、銅、亜鉛、ステンレス鋼、チタンなどの金属製ドラム及びシート；或いはポリエチレンテレフタレート、ナイロン、ポリスチレンなどの高分子材料、硬質紙又はガラス上に、金属箔をラミネートしたもの、金属材料を蒸着したもの、又は導線性高分子、酸化スズ、酸化インジウム等の導電性化合物の層を蒸着若しくは塗布したドラム、シート及びシームレスベルト等が挙げられる。
【００２１】
導電性支持体の表面には、必要に応じて、画質に影響のない範囲内で、陽極酸化被膜処理、薬品若しくは熱水などによる表面処理、着色処理、又は表面を粗面化するなどの乱反射処理を施してもよい。
レーザを露光光源として用いる電子写真プロセスでは、レーザ光の波長が揃っているので、感光体表面で反射されるレーザ光と感光体内部で反射されるレーザ光とが干渉を起こし、この干渉による干渉縞が画像上に現れて画像欠陥となることがある。導電性支持体１の表面に前述のような処理を施すことによって、この波長の揃ったレーザ光の干渉による画像欠陥を防止することができる。
【００２２】
［電荷発生層］
電荷発生層(３)(除電用電荷発生層)は、少なくとも電荷発生物質Ｂ(８)を含有し、除電光の照射に際して、該層中に含有される電荷発生物質での電荷分離によりホール(及び電子)を発生させる機能を有する。生じたホールは、有機感光層を通って感光体表面に至り表面電荷を消去するか、又は感光層中に保持されている電子を消去する。一方、露光光に対しても前記の作用を発揮してしまうと、感光体表面での静電潜像の形成を妨げることになる。このため、本(除電用)電荷発生層に含有されている主たる電荷発生物質は、有機感光層に含有されている主たる電荷発生物質とは異なる必要がある。
【００２３】
電荷発生層に含有され得る電荷発生物質としては、モノアゾ、ビスアゾ、トリスアゾ系顔料等のアゾ系顔料、インジゴ系顔料、ペリレン系顔料、多環キノン系顔料、金属フタロシアニン、無金属フタロシアニン等のフタロシアニン系、スクアリリウム色素、ピリリウム化合物、チオピリリウム化合物、トリフェニルメタン系色素（メチン系色素）、無機材料が挙げられる。これらの電荷発生物質は単独で用いてもよく、２種類以上組み合わせてもよい。ただし、これらの化合物は、置換基、共役構造及び結晶構造等で吸収波長範囲、吸光係数や量子効率が大きく変化するため、必要とする吸収波長を持つ化合物構造・結晶系を有する色素を選択する必要がある。これら各化合物の具体例としては以下の化合物が挙げられる。
【００２４】
アゾ系顔料としては、特開平１−２００２６７号、特開平１−２０２７５７号、特開平１−３１９７５４号、特開平２−７２３７２号、特開平２−２５４４６７号、特開平３−２７８０６３号、特開平４−９６０６８号、特開平４−９６０６９号、特開平４−１４７２６５号、特開平５−１４２８４１号、特開平５−３０３２２６号、特開平６−３２４５０４号、特開平７−１６８３７９号公報に記載の化合物が挙げられる。また、これらのアゾ顔料に用いられるカップラー成分の構造は多岐に渡る。例えば、特開平２−１１０５６９号、特開平４−１４９４４８号、特開平６−２７７０５号、特開平６−３４８０４７号公報に記載の化合物が挙げられる。
【００２５】
インジゴ系顔料の具体例としては、インジゴ、チオインジゴや、特開平１−１０９３５２号、特開平５−２２７７号、特開平５−２３７２５号、特開平６−２２２５９１号、特開平９−１５８８８号、特開平９−１５２７２８号、特開２００２−１２３０１５号公報等に記載の化合物が挙げられる。
【００２６】
ペリレン系顔料としては、ペリレンイミド、ペリレン酸無水物が挙げられ、例えば特開平１−８８４６１号、特開平１−１１８１４３号、特開平１−１１８１４４号、特開平１−１１８１４５号、特開平１−１１８１４６号、特開平１−１１８１４７号、特開平１−１５９６６２号、特開平２−２２８６７０号、特開平２−２２８６７１号、特開平２−２５１８５８号、特開平３−１１５０号、特開平４−１８６３６３号、特開平４−１８６３６４号、特開平４−２６４４５１号、特開平５−６０１５号、特開平５−２３２７２６号、特開平５−２４９７１８号、特開平５−２４９７１９号、特開平６−３２７８９号、特開平７−８９９６２号、特開平７−３１９１８９号、特開２００５−２３３２２号公報等に記載の化合物が挙げられる。
【００２７】
多環キノン系顔料の具体例としては、アンスラキノン、ピレンキノン、特開平１−２１９８４１号、特開平３−９５５６２号、特開平５−２３７２５号公報等に記載の化合物が挙げられる。
【００２８】
フタロシアニン化合物の具体例としては、無金属フタロシアニン類、チタニルオキシフタロシアニン類、銅フタロシアニン類、アルミニウムフタロシアニン類、ゲルマニウムフタロシアニン類、クロロガリウムフタロシアニン類、クロロインジウムフタロシアニン類、マグネシウムフタロシアニン類、クロロアルミニウムフタロシアニン類、スズフタロシアニン類、バナジルオキシフタロシアニン類、ガリウムフタロシアニン類、亜鉛フタロシアニン類、コバルトフタロシアニン類、ニッケルフタロシアニン類、ヒドロキシガリウムフタロシアニン類、ジクロロチタニルフタロシアニン類、ジフェノキシゲルマニウムフタロシアニン類等が挙げられ、これらの化合物は結晶構造によってさらに最適化されている。
【００２９】
ピリリウム化合物、チオピリリウム化合物の具体例としては、特開平１−２５９３６５号、特開平４−１９５０５６号公報等に記載の化合物が挙げられる。
スクアリリウム色素の具体例としては、特開平１−１４６８４５号、特開平１−１４６８４６号、特開平１−１４６８４７号、特開平１−１４６８６４号、特開平１−１４７５５２号、特開平１−１４７５５３号、特開平１−１４７５５４号、特開平１−１５９６６３号、特開平１−２２８９６０号、特開平１−２３０６７４号、特開平５−３３９２３３号、特開平６−１８４１０９号、特開平６−２６３７３２号、特開平８−２４５８９５号、特開２０００−２６５０７７号公報等に記載の化合物が挙げられる。
無機材料の具体例としては、セレン、ＣｄＳ、非晶質シリコン、ポリシリコン等が挙げられる。
【００３０】
除電用電荷発生層の電荷発生物質としては、有機感光層を透過した光に感光できる必要があり、後述するが、感光層には、電荷発生物質以外に、少なくともバインダー樹脂、
・多くは４００〜４５０ｎｍ、中には５００ｎｍ付近まで吸収を持つホール輸送物質、
・多くは５５０ｎｍ付近まで吸収を有する電子輸送物質
を含有しているため、感光層の電荷発生物質より長波長で(例えば６００ｎｍより長波長側、好ましくは７００ｎｍより長波長側；上限は特に限定されないが、例えば９００ｎｍ；より具体的には７８０ｎｍに)吸収を有する化合物がよい。
よって、電荷発生層の電荷発生物質としてはフタロシアニン系色素、スクアリリウム系色素、トリスアゾ化合物が、長波長側に吸収波長を有するので好ましい。この中で、特にフタロシアニン系色素は耐久性もあり、現在のデジタル感光体の電荷発生物質としての主流のため最適である。
【００３１】
電荷発生層が除電効果を十分に発揮するためには、電荷発生層中の主たる電荷発生物質が、有機感光層を５０％以上の透過率で透過する光の波長領域に、電荷を発生することができる吸収ピークを有していることが好ましい。
【００３２】
除電用電荷発生層には、増感染料が添加されてもよい。増感剤を添加することによって、電荷発生物質での電荷分離効率が上昇する。チルバイオレット、クリスタルバイオレット、ナイトブルー、ビクトリアブルー等で代表されるトリフェニルメタン系染料、エリスロシン、ローダミンＢ、ローダミン３Ｒ、アクリジンオレンジ、フラペオシン等に代表されるアクリジン染料、メチレンブルー、メチレングリーン等に代表されるチアジン染料、カプリブルー、メルドラブルー等に代表されるオキサジン染料、その他シアニン染料、スチリル染料、ピリリウム塩染料、チオピリリウム塩染料等が挙げられる。
【００３３】
電荷発生層は、結着性を向上させるために、バインダー樹脂を含有していてもよい。バインダー樹脂としては、例えば、ポリエステル樹脂、ポリスチレン樹脂、ポリウレタン樹脂、フェノール樹脂、アルキッド樹脂、メラミン樹脂、エポキシ樹脂、シリコン樹脂、アクリル樹脂、メタクリル樹脂、ポリカーボネート樹脂、ポリアリレート樹脂、フェノキシ樹脂、ポリビニルブチラール樹脂、ポリビニルホルマール樹脂などや２つ以上の繰り返し単位を含む共重合体樹脂などが挙げられる。
【００３４】
共重合体樹脂の具体例としては、例えば、塩化ビニル−酢酸ビニル共重合体樹脂、塩化ビニル−酢酸ビニル−無水マレイン酸共重合体樹脂、アクリロニトリル−スチレン共重合体樹脂などの絶縁性樹脂などを挙げることができる。
バインダー樹脂は上記のものに限定されず、この分野において一般に用いられる任意の樹脂を使用することもできる。バインダ樹脂は、１種が単独で使用されてもよく、又は２種以上が併用されてもよい。
【００３５】
除電用電荷発生層における電荷発生物質とバインダー樹脂との重量比は、０．１：１〜４：１の範囲が好ましい。電荷発生物質の割合がこの範囲より少ない場合は除電が完了できず、帯電能の低下やメモリー現象が生じ、多ければ電荷発生層の膜強度が低下するばかりでなく、分散性が低下する為に粗大粒子が増大することから均一な除電ができなくなる。
増感染料は、電荷発生物質に対して０.１重量％から２０重量％の範囲が好ましい。この範囲より少ない場合は増感できず、多いと分散性に影響を及ぼす。
【００３６】
除電用電荷発生層の形成方法としては、前記の電荷発生物質(及び増感染料)を導電性支持体又は（後述する）中間層の表面に真空蒸着する真空蒸着法、前記の電荷発生物質(及び増感染料)を含む電荷発生層用塗布液を導電性支持体又は中間層の表面に塗布する塗布法などが挙げられる。一般には、これらの中でも簡便な塗布法が好ましい。電荷発生層用塗布液は、例えば、適当な溶剤中に前記の電荷発生物質(及び増感染料)と必要に応じて前述のバインダー樹脂を加え、従来公知の方法で分散させることによって調製することができる。
【００３７】
電荷発生層用塗布液に使用される溶剤としては、例えば、塩化メチレン、二塩化エタンなどのハロゲン化炭化水素類、アセトン、メチルエチルケトン、シクロヘキサノンなどのケトン類、酢酸エチル、酢酸ブチルなどのエステル類、テトラヒドロフラン、ジオキサンなどのエーテル類、ジメトキシエタンなどのセロソルブ類、ベンゼン、トルエン、キシレンなどの芳香族炭化水素類、Ｎ,Ｎ−ジメチルホルムアミド、Ｎ,Ｎ−ジメチルアセトアミドなどの非プロトン性極性溶剤などが挙げられる。これらの溶剤は、１種が単独で使用されてもよく、又は２種以上が混合されて混合溶剤として使用されてもよい。
【００３８】
電荷発生物質は、溶剤中に分散される前に、予め粉砕機によって粉砕処理されてもよい。粉砕処理に用いられる粉砕機としては、例えば、ボールミル、サンドミル、アトライタ、振動ミル及び超音波分散機などが挙げられる。
電荷発生物質を溶剤中に分散させる際に用いられる分散機としては、例えば、ペイントシェーカ、ボールミル及びサンドミルなどを挙げることができる。このときの分散条件としては、用いる容器及び分散機を構成する部材の摩耗などによる不純物の混入が起こらないように適当な条件を選択する。
【００３９】
電荷発生層用塗布液の塗布方法としては、例えば、スプレー法、バーコート法、ロールコート法、ブレード法、リング法及び浸漬塗布法などが挙げられる。これらの塗布方法の中でも、特に浸漬塗布法は、塗布液を満たした塗工槽に基体を浸漬した後、一定速度又は逐次変化する速度で引上げることによって基体の表面に層を形成する方法であり、比較的簡単で、生産性及び原価の点で優れているので、好適に用いられる。
【００４０】
浸漬塗布法に用いる装置には、塗布液の分散性を安定させるために、超音波発生装置に代表される塗布液分散装置を設けてもよい。なお、塗布方法はこれらに限定されるものではなく、塗布液の物性及び生産性などを考慮に入れて最適な方法を適宜選択することができる。
電荷発生層の膜厚は、好ましくは０.０５μｍ以上５μｍ以下、より好ましくは０.１μｍ以上１μｍ以下の範囲である。
【００４１】
［有機感光層］
有機感光層(４)は、少なくとも電荷発生物質Ａ(７)とホール輸送物質(５)とを含有し、露光光の照射に際して、該層中に含有される電荷発生物質での電荷分離によりホール(及び電子)を発生させる機能を有する。生じたホールは、ホール輸送物質により高速で帯電された感光体表面に運ばれて、そこで静電潜像を形成する。ホールと同時に生じた電子は、一旦感光層で保持されるが、上記のように、除電光により電荷発生層で生じたホールにより消去されることになる。
また、感光層(４)は、除電光を除電用電荷発生層(３)に到達させるため、該除電光に対して十分に透明であることが必要である。ここで、「除電光に対して十分に透明である」とは、透過率が４０％以上(好ましくは、５０％以上、より好ましくは６０％以上、より好ましくは７０％以上、より好ましくは８０％以上)であることをいう。
【００４２】
上記の作用のためには、有機感光層に含有されている主たる電荷発生物質は、(除電用)電荷発生層に含有されている主たる電荷発生物質とは異なる必要がある。好ましくは、有機感光層中の主たる電荷発生物質は、電荷発生層中の主たる電荷発生物質より短波長側に吸収ピークを有している。
【００４３】
有機感光層中の主たる電荷発生物質としては、上述した電荷発生層で使用される化合物と同種の(ただし異なる)化合物を使用できるが、なかでも、アゾ系色素、多環キノン系(より好ましくはアンスラキノン系)色素、クマリン系色素、ペリレン系色素は、比較的短波長側に吸収波長を有するので好ましい。特に、安定性が高く電子輸送能も有しているペリレン系色素やアナログ感光体で実績のあるビスアゾ系色素が最適である。
【００４４】
本発明の感光体において、有機感光層中の主たる電荷発生物質と電荷層中の主たる電荷発生物質との好ましい組合せの１つは、上述したように例えば、電荷発生層中の主たる電荷発生物質が７００〜９００ｎｍの範囲に吸収を有し、有機感光層中の主たる電荷発生物質が３８０〜６５０ｎｍの範囲に吸収を有する組合せである。
好適な具体的組合せは、感光層-除電用電荷発生層の電荷発生物質の組み合わせとして、ペリレン系色素-フタロシアニン系色素、ペリレン系色素-トリスアゾ系色素、ビスアゾ系色素-トリスアゾ系色素、ビスアゾ系色素-フタロシアニン系色素である。
【００４５】
本感光層は、除電光(例えば、電荷発生層中の主たる電荷発生物質により吸収される波長又は波長域の光：例えば、７００〜９００ｎｍの範囲の波長の光)に対して、例えば５０％以上の透過率、好ましくは６０％以上、より好ましくは７０％以上、より好ましくは８０％以上、より好ましくは９０％以上の透過率を示す。
【００４６】
ホール輸送物質(５)としては、例えば、カルバゾール誘導体、オキサゾール誘導体、オキサジアゾール誘導体、チアゾール誘導体、チアジアゾール誘導体、トリアゾール誘導体、イミダゾール誘導体、イミダゾロン誘導体、イミダゾリジン誘導体、ビスイミダゾリジン誘導体、スチリル化合物、ヒドラゾン化合物、多環芳香族化合物、インドール誘導体、ピラゾリン誘導体、オキサゾロン誘導体、ベンズイミダゾール誘導体、キナゾリン誘導体、ベンゾフラン誘導体、アクリジン誘導体、フェナジン誘導体、アミノスチルベン誘導体、トリアリールアミン誘導体、トリアリールメタン誘導体、フェニレンジアミン誘導体、スチルベン誘導体及びベンジジン誘導体などが挙げられる。
【００４７】
また、これらの化合物から生じる基を主鎖又は側鎖に有するポリマー、例えば、ポリ−Ｎ−ビニルカルバゾール、ポリ−１−ビニルピレン及びポリ−９−ビニルアントラセンなども挙げられる。
【００４８】
感光層は、電子輸送物質(６)を含有することが好ましい。
電子輸送物質を感光層に含有させることにより、電荷分離により発生した電子を感光層により安定的に保持させることができる。
電子輸送物質としては、ペリレン系色素類、ジフェノキノンやナフトキノンの誘導体等のキノン類、テトラシアノエチレン、テレフタルマロンジニトリル等のシアノ化合物、４-ニトロベンズアルデヒド等のアルデヒド類、アントラキノン、１-ニトロアントラキノン等のアントラキノン類、２,４,７-トリニトロフルオレノン、２,４,５,７-テトラニトロフルオレノン等の多環若しくは複素環ニトロ化合物又はこれら電子吸引性材料を高分子化した物を用いることができる。
【００４９】
感光層中の電子輸送物質は、電荷分離した電子を除電まで一時的に安定に保持する機能を有すればよいので、電子輸送物質として、フェノール系やリン酸系の電子受容性の酸化防止剤や、ターフェニル、アントラセン等の共役系化合物や、無水コハク酸、無水マレイン酸、無水フタル酸、４-クロルナフタル酸無水物等の酸無水物等の電子受容物質も使用できる。
電荷発生物質は、電子輸送能を有する場合、電子輸送物質としても働き得るので、そのような電荷発生物質が有機感光層に使用されていれば追加の電子輸送物質を添加せずとも感光層で電子を安定的に保持することができる。
【００５０】
感光層のバインダー樹脂としては、有機感光層に含有される電荷輸送物質と相溶性を有するものが選ばれ、例えばポリメチルメタクリレート、ポリスチレン、ポリ塩化ビニル等のビニル重合体、及びその共重合体、ポリカーボネート、ポリエステル、ポリエステルカーボネート、ポリスルホン、フェノキシ、エポキシ、シリコーン樹脂、ポリアリレート、ポリアミド、ポリエステル、ポリケトン、ポリウレタン、ポリアクリルアミド、フェノール樹脂などが挙げられ、これらは単独で又は２種類以上混合して使用してもよく、また部分的に架橋した熱硬化性樹脂も使用してもよい。なかでも、ポリスチレン、ポリカーボネート、ポリアリレート、ポリフェニレンオキサイド等の樹脂は、体積抵抗値が１０13Ω以上であり、また、皮膜性、電位特性等にも優れているので好ましい。
【００５１】
上記物質の配合比率については、電荷発生物質は、バインダー樹脂に対して２から３０重量％である。この範囲より少ない場合は十分な感度がでず、多ければ感光層の膜強度が低下する。
バインダー樹脂に対する電荷発生物質の配合比率は、有機感光層を通じて(厚さ方向に)一定である必要はなく、導電性基体側より表層側において高くてもよい。この場合、例えば、導電性基体側では、０から１０重量％であり、表層側では、５から６０重量％である。
【００５２】
ホール輸送物質は、バインダー樹脂に対して４０から１００重量％である。この範囲より少ない場合は十分な感度が得られず、多ければ感光層の膜強度が低下し耐刷性が悪化する。
電子輸送物質は、バインダー樹脂に対して０から１００重量％である。この範囲より多い場合は感光層の膜強度が低下し耐刷性が悪化する。
上述したように、電子輸送物質は、電荷分離した電子を除電まで一時的に安定に保持する機能を有すればよいが、ホール輸送物質は、露光・除電時のキャリアの移動、特に除電時にはホールが感光層を通過する必要があるため、感光層中にはホール輸送物質が電子輸送物質より多く含有していることが好ましい。具体的には、ホール輸送物質は電子輸送物質に対して、好ましくは１.５倍以上、より好ましくは２倍以上含有していることが好ましい。
【００５３】
感光層には、必要に応じて既知の可塑剤、例えば二塩基酸エステル、脂肪酸エステル、リン酸エステル、フタル酸エステル、塩素化パラフィンやエポキシ型可塑剤等の可塑剤やシリコーン系レベリング剤を添加して該感光層の加工性及び可撓性を付与したり表面平滑性を向上させることもできる。更に、無機及び有機化合物の微粒子を添加して機械的強度の増加や電気的特性の向上を図ることもできる。
【００５４】
感光層にはまた、必要に応じて酸化防止剤、増感剤等の各種添加剤を含んでもよい。特に酸化防止剤としてはα-トコフェロールや２,６-ジ-ｔ-ブチル-４-メチル-フェノールが好適であり、α-トコフェロールは電荷輸送物質に対して０.１重量％以上、５重量％以下で含まれることが好ましく、２,６-ジ-ｔ-ブチル-４-メチル-フェノールは電荷輸送物質に対して０.１重量％以上、５０重量％以下含まれることが好ましい。これによって電位特性の優れ、また塗液としての安定性も高まる。
【００５５】
感光層の膜厚は、例えば１０〜６０μｍ、好ましくは１０〜４０μｍである。
【００５６】
感光層は、電荷発生物質及びホール輸送物質とバインダー樹脂と、必要に応じて電子輸送物質やその他の添加剤とを適当な有機溶媒に分散させて塗布することにより形成することができる。
感光層の塗布は、前述の電荷発生層や後述の中間層と同様に、例えば、浸漬コーティング法、スプレーコーティング法、スピンナーコーティング法、ローラーコーティング法、マイヤーバーコーティング法、ブレードコーティング法等のコーティング法を用いて行うことができる。
【００５７】
適当な有機溶媒としては、ベンゼン、トルエン、キシレン、モノクロルベンゼンなどの芳香族炭化水素、ジクロロメタン、ジクロロエタンなどのハロゲン化炭化水素、テトラヒドロフラン、ジオキサン、ジメトキシメチルエーテル、ジメチルホルムアミドなどの溶剤の単独又は２種以上の混合溶剤、又は必要に応じてアルコール類、アセトニトリル、メチルエチルケトンなどの溶剤を更に加え使用することができる。
【００５８】
導電性基体側でのバインダー樹脂に対する電荷発生物質の配合比率が表層側より高い感光層は、該配合比率が異なる２以上の塗液を準備して、これを順次塗り重ねることにより形成する。また、上記配合比率が異なる２以上の塗液を別々のスプレー塗布装置にセットし、各スプレーの塗出量を制御することによって形成することもでき、この場合、電荷発生物質の濃度を連続的に変化させることも可能である。
【００５９】
［中間層］
導電性支持体(１)と電荷発生層(３)との間に中間層(２)を設けることが好ましい。
中間層は、導電性支持体表面の欠陥を被覆し、導電性支持体からの感光層へのキャリアの注入を防止することにより帯電性を改善し、電荷発生層の接着性を向上させ、及び/又は電荷発生層の塗布性を改善するなどして、画像欠陥を防止することができる。
特に、反転現像プロセスを用いて画像を形成する場合には、露光により表面電荷が減少した部分にトナー像が形成されるので、露光以外の要因により表面電荷が減少すると(例えば、導電性支持体や感光層の欠陥に起因して微小領域で帯電性が低下すると)、白地にトナーが付着し微小な黒点が形成される黒ポチと呼ばれる画像のカブリが発生するなどして、画質の著しい劣化(画像欠陥)を生じることがあるので、中間層を備えることによりこのような画像欠陥が防止される。
【００６０】
中間層の材料としては、各種樹脂材料や、金属粒子や金属酸化物粒子、例えば酸化チタン、酸化アルミニウム、酸化スズ、酸化亜鉛、酸化アンチモン、硫酸バリウム等を含有するものが用いられる。
【００６１】
樹脂材料としては、ポリエチレン、ポリプロピレン、ポリスチレン、アクリル樹脂、塩化ビニル樹脂、酢酸ビニル樹脂、ポリウレタン樹脂、エポキシ樹脂、ポリエステル樹脂、メラミン樹脂、シリコン樹脂、ポリビニルブチラール樹脂、ポリアミド樹脂等の樹脂材料や、これらの繰り返し単位のうち２つ以上を含む共重合体樹脂、更に、カゼイン、ゼラチン、ポリビニルアルコール、エチルセルロース等が挙げられる。これらのうち、ポリアミド樹脂が好ましい。ポリアミド樹脂のうち、より好ましくは、アルコール可溶性ナイロン樹脂を用いることができる。例えば、６-ナイロン、６,６-ナイロン、６,１０-ナイロン、１１-ナイロン、１２-ナイロン等を共重合させた、いわゆる共重合ナイロンや、Ｎ-アルコキシメチル変性ナイロン、Ｎ-アルコキシエチル変性ナイロンのようにナイロンを化学的に変性させたものが好ましい。
【００６２】
中間層の体積抵抗値を調節し、導電性支持体からの感光層へのキャリアの注入を防止するとともに各種環境下での感光体の電気特性を維持するために、酸化チタンなどの金属酸化物を含有させることができる。
【００６３】
中間層に金属酸化物を含有させる場合、前述の樹脂を水及び各種有機溶剤、特に水、メタノール、エタノール、ブタノールの単独溶剤、又は水/アルコール類、２種類以上のアルコール類の混合溶剤、又はアセトン、ジオキソラン等/アルコール類との混合溶剤、又は、ジクロロエタン、クロロホルム、トリクロロエタン等の塩素系溶剤/アルコール類との混合溶剤に溶解させた溶液中で酸化チタンなどの金属酸化物を分散した中間層用塗布液を作製することができる。この分散液を用いて導電性支持体上に塗布することにより中間層を形成することができる。
中間層用塗布液中の樹脂と金属酸化物の含有量は、中間層用塗布液に使用されている有機溶剤の含有量に対して３/９７重量％から２０/８０重量％の比率であることが好ましい。
【００６４】
中間層用塗布液の分散方法としては、ボールミル、サンドミル、アトライター、振動ミル、超音波分散機などの一般的な方法が適用できる。
【００６５】
塗布する方法としては、ブレードコーティング法、ワイヤーバーコーティング法、スプレーコーティング法、浸漬コーティング法、ビードコーティング法、カーテンコーティング法等の方法がある。これらの塗布方法のうち、塗液の物性や生産性などを考慮して最適な方法を選択することができる。特に、浸漬塗布方法は、塗布液を満たした塗布槽に、導電性支持体を浸漬した後、一定速度又は逐次変化する速度で引き上げることにより中間層を形成する方法であり、比較的簡単で、生産性及びコストの点で優れているため、より好ましい。塗布液の分散性を安定させるため、塗布液分散装置(超音波発生装置に代表される)を設けてもよい。
【００６６】
中間層の膜厚としては、好ましくは、０.０１μｍ以上２０μｍ以下、より好ましくは０.０５μｍ以上１０μｍ以下の範囲である。中間層の膜厚が０.０１μｍより小さければ実質的に中間層として機能しなくなり、導電性支持体の欠陥を被覆して均一な表面性が得られず、導電性支持体からのキャリアの注入を防止することができなくなり、帯電性の低下が生じることがある。２０μｍよりも大きくすることは中間層を浸漬塗布する場合、感光体を製造する上で難しくなり感光体の感度が低下するために好ましくない。
【００６７】
（実施の形態２）
また、本発明の電子写真感光体は、ホールをキャリアとして使用するため、図２に示す構成で提供され得る。この形態では、感光層と電荷輸送層との間に、電荷輸送物質としてホール輸送物質(５)のみを含有するホール輸送層が配置されている。
【００６８】
このような構成を採用し得るのは、露光による電荷分離は表層領域で起これば十分であって、感光体深部にまで電荷発生物質が存在している必要がない一方で、(特に、除電過程中の)キャリア(電荷)の移動もホールが移動可能であればよいので電荷発生層と感光層との間にはホール輸送物質が存在すれば十分だからである。
【００６９】
［ホール輸送層］
有機感光層と電荷発生層との間には、電荷輸送物質としてホール輸送物質(５)のみを含有するホール輸送層が設けられてもよい。感光層の下方に電荷輸送物質としてホール輸送物質のみを含有し電子輸送物質(電子輸送能を有する電荷発生物質を含む)を含有しない層を配置することにより、この層を横切る電子の移動を抑制でき、感光体の暗減衰が低減され、かつ帯電性能を向上できる。
【００７０】
ホール輸送物質としては、例えば、カルバゾール誘導体、オキサゾール誘導体、オキサジアゾール誘導体、チアゾール誘導体、チアジアゾール誘導体、トリアゾール誘導体、イミダゾール誘導体、イミダゾロン誘導体、イミダゾリジン誘導体、ビスイミダゾリジン誘導体、スチリル化合物、ヒドラゾン化合物、多環芳香族化合物、インドール誘導体、ピラゾリン誘導体、オキサゾロン誘導体、ベンズイミダゾール誘導体、キナゾリン誘導体、ベンゾフラン誘導体、アクリジン誘導体、フェナジン誘導体、アミノスチルベン誘導体、トリアリールアミン誘導体、トリアリールメタン誘導体、フェニレンジアミン誘導体、スチルベン誘導体及びベンジジン誘導体などが挙げられる。
【００７１】
また、これらの化合物から生じる基を主鎖又は側鎖に有するポリマー、例えば、ポリ−Ｎ−ビニルカルバゾール、ポリ−１−ビニルピレン及びポリ−９−ビニルアントラセンなども挙げられる。
ホール輸送層に使用されるホール輸送物質は、有機感光層中に含有されるホール輸送物質と同一(又は同一の組合せ)であっても異なってもよい。
【００７２】
電荷輸送層を形成するバインダ樹脂には、電荷輸送物質との相溶性に優れるものが選ばれる。そのようなバインダ樹脂の具体例としては、例えば、ポリメチルメタクリレート樹脂、ポリスチレン樹脂、ポリ塩化ビニル樹脂などのビニル重合体樹脂及び共重合体樹脂、並びにポリカーボネート樹脂、ポリエステル樹脂、ポリエステルカーボネート樹脂、ポリスルホン樹脂、フェノキシ樹脂、エポキシ樹脂、シリコーン樹脂、ポリアリレート樹脂、ポリアミド樹脂、ポリエーテル樹脂、ポリウレタン樹脂、ポリアクリルアミド樹脂及びフェノール樹脂などが挙げられる。また、これらの樹脂を部分的に架橋した熱硬化性樹脂も挙げられる。これらの樹脂は、１種が単独で使用されてもよく、又は２種以上が混合されて使用されてもよい。
【００７３】
上記の樹脂の中でも、ポリスチレン樹脂、ポリカーボネート樹脂、ポリアリレート樹脂又はポリフェニレンオキサイドは、体積抵抗率が１０13Ω・ｃｍ以上であり、電気絶縁性に優れており、また皮膜性及び電位特性などにも優れているので、好適に用いられる。
【００７４】
ホール輸送層中のバインダー樹脂に対するホール輸送物質の配合比率は、４０から１２０重量％である。この範囲より少ない場合は十分な感度が得られず、多ければ電荷輸送物質が析晶化する可能性が高くなる。
【００７５】
ホール輸送層には、成膜性、可撓性及び表面平滑性を向上させるために、必要に応じて、可塑剤及び/又はレベリング剤などの添加剤を添加してもよい。
可塑剤としては、例えば、フタル酸エステルのような二塩基酸エステル、脂肪酸エステル、リン酸エステル、塩素化パラフィン及びエポキシ型可塑剤などを挙げることができる。
レベリング剤としては、例えば、ジメチルシリコーン、ジフェニルシリコーン及びフェニルメチルシリコーンなどのシリコーン系レベリング剤などを挙げることができる。
【００７６】
ホール輸送層にはまた、機械的強度の増加や電気的特性の向上を図るために、無機化合物及び/又は有機化合物の微粒子を添加してもよい。そのような無機化合物の具体的な例としては、酸化チタンなどの金属酸化物微粒子が挙げられる。また、有機化合物の微粒子の具体的な例としては、四フッ化エチレン重合体微粒子などのフッ素原子含有ポリマーの微粒子が挙げられる。
【００７７】
ホール輸送層には、必要に応じて、酸化防止剤及び/又は増感剤などの各種添加剤を含んでもよい。これによって、電位特性が向上するとともに、塗布液としての安定性が高まり、また、感光体を繰返し使用した際の疲労劣化を軽減し、耐久性を向上させることができる。
【００７８】
酸化防止剤としては、ヒンダードフェノール誘導体又はヒンダードアミン誘導体が好適に用いられる。ヒンダードフェノール誘導体及びヒンダードアミン誘導体は、任意の割合で混合して使用されてもよい。
【００７９】
ホール輸送層の膜厚は、例えば１〜２０μｍ、好ましくは５〜１５μｍである。
【００８０】
ホール輸送層は、例えば前述の有機感光層を形成する場合と同様に、適当な溶剤中にホール輸送物質及びバインダ樹脂並びに必要な場合には前述の添加剤を溶解又は分散させて電荷輸送層用塗布液を調製し、この塗布液を浸漬コーティング法、スプレーコーティング法、スピンナーコーティング法、ローラーコーティング法、マイヤーバーコーティング法、ブレードコーティング法等のコーティング法などによって、電荷発生層上に塗布することによって形成される。これらの塗布方法の中でも、特に浸漬塗布法は、前述したように種々の点で優れているので、ホール輸送層を形成する場合にも利用できる。
【００８１】
［保護層］
図１、２には示されていないが、本発明の電子写真感光体においては、最外層として保護層が設けられてもよい。
保護層を設けることによって、感光層の耐刷性を向上させることができるとともに、電子写真感光体表面を帯電させる際のコロナ放電によって発生するオゾン又は窒素酸化物などの感光層への化学的悪影響を防止することができる。保護層には、例えばバインダー樹脂、無機フィラー含有樹脂又は無機酸化物などからなる層が用いられる。
【００８２】
保護層に使用されるバインダー樹脂としてはＡＢＳ樹脂、ＡＣＳ樹脂、オレフィン−ビニルモノマー共重合体、塩素化ポリエーテル、アリル樹脂、フェノール樹脂、ポリアセタール、ポリアミド、ポリアミドイミド、ポリアクリレート、ポリアリルスルホン、ポリブチレン、ポリブチレンテレフタレート、ポリカーボネート、ポリエーテルスルホン、ポリエチレン、ポリエチレンテレフタレート、ポリイミド、アクリル樹脂、ポリメチルベンテン、ポリプロピレン、ポリフェニレンオキシド、ポリスルホン、ポリスチレン、ＡＳ樹脂、ブタジエン−スチレン共重合体、ポリウレタン、ポリ塩化ビニル、ポリ塩化ビニリデン、エポキシ樹脂等の樹脂が挙げられる。
【００８３】
保護層には、耐摩耗性を向上させる目的でポリテトラフルオロエチレンのようなフッ素樹脂、シリコーン樹脂及びこれらの樹脂に硬度の高い無機フィラー又は有機フィラーを添加することができる。これらフィラーの平均粒径は、０.０２μｍ〜３μｍであることが好ましく、より好ましくは０.０５〜１μｍである。平均粒径が、０.０２μｍ未満であると、表面保護層の耐摩耗性が弱くなり、電子写真感光体の寿命が短くなる。平均粒径が、３μｍを超えると、光が保護層によって散乱し易くなり、解像度の低下を引き起こす。
【００８４】
保護層中のフィラー含有量は、５〜５０重量％、好ましくは１０〜４０重量％である。５重量％未満であると、耐摩耗性が充分ではなく、５０重量％を超えると、保護層の透明性が損なわれ、感度低下を招来する。
【００８５】
保護層に添加されるフィラーの具体例としては、酸化チタン、酸化スズ、酸化亜鉛、酸化ジルコニウム、酸化インジウム、窒化ケイ素、酸化カルシウム、硫酸バリウム、ＩＴＯ、シリカ、コロイダルシリカ、アルミナ、カーボンブラック、フッ素系樹脂微粉末、ポリシロキサン系樹脂微粉末、高分子電荷輸送物質微粉末のうちから選択される１種又は２種以上の混合物を挙げることができる。これらのフィラーは、分散性向上、表面性改質などの理由から無機物、有機物で表面処理されてもよい。一般に撥水性処理として、シランカップリング剤で処理したもの、フッ素系シランカップリング剤処理したもの、高級脂肪酸処理又は高分子材料などと共重合処理させたものなどが挙げられ、無機物処理として、フィラー表面をアルミナ、ジルコニア、酸化スズ、シリカ処理したものなどが挙げられる。
【００８６】
保護層には、ホール又は電子を効率よく輸送することを目的に、電荷輸送物質(例えば前述のホール輸送物質又は電子輸送物質)を添加してもよい。帯電性の向上等を目的に、フェノール化合物、ハイドロキノン化合物、ヒンダードフェノール化合物、ヒンダードアミン化合物、ヒンダードアミンとヒンダードフェノールが、同一分子中に存在する化合物などを添加することもできる。
【００８７】
保護層にはまた、可塑剤及び/又はレベリング剤を添加してもよい。可塑剤としては、ジブチルフタレート、ジオクチルフタレートなど一般の樹脂の可塑剤として使用されているものを用いることができ、その使用量は、バインダー樹脂に対して０〜３０重量％程度が適当である。レベリング剤としては、ジメチルシリコーンオイル、メチルフェニルシリコーンオイルなどのシリコーンオイル類、側鎖にパーフルオロアルキル基を有するポリマー、又はオリゴマーが使用され、その使用量はバインダー樹脂に対して０〜１重量％が適当である。
【００８８】
フィラーは、樹脂及び/又は電荷輸送物質その他の添加剤とともに粉砕された後、或いはそのまま分散溶媒中に分散され、保護層として塗布される。
【００８９】
分散溶媒としてはメチルエチルケトン、アセトン、メチルイソブチルケトン、シクロヘキサノンのケトン類、ジオキサン、テトラヒドロフラン、エチルセロソルブなどのエーテル類、トルエン、キシレンなどの芳香族類、クロロベンゼン、ジクロルメタンなどのハロゲン類、酢酸エチル、酢酸ブチルなどのエステル類が使用される。
粉砕工程を加える場合はボールミル、サンドミル、振動ミルなどを用いる。
【００９０】
保護層を少なくとも硬化型樹脂からなる層で構成する場合には、材料の分野で公知である種々の架橋反応、例えばラジカル重合、イオン重合、熱重合、光重合、放射線重合などを用いることができる。表面エネルギの低い硬化した保護層を実現させるために、公知の方法でシリコーン構造、パーフルオロアルキル構造、長鎖アルキル構造などを有する材料を架橋反応させてもよい。
【００９１】
前述のように保護層に電荷輸送機能を併せて持たせるために、電荷輸送機能を有する物質又は高分子型電荷輸送物質を架橋反応させてもよい。例えば、架橋性オルガノポリシロキサン樹脂と、それに結合可能でかつ電荷輸送性を有する構造単位を含む化合物とを混ぜて硬化し、ポリシロキサン樹脂とすることによって、優れた耐久性と電気特性とが実現される。
【００９２】
保護層の膜厚は、０.５μｍ以上５μｍ以下であることが好ましく、より好ましくは１μｍ以上３μｍ以下である。
保護層の膜厚が０.５μｍより薄いと、ブレード又は帯電ローラの接触などによる外力を受けたとき、保護層が下層の感光層との界面から剥離し易くなる。これは、保護層の膜厚が薄い場合、外力を受けた時に保護層自体では抗し切れずに感光層との界面に常時力が負荷され、それが、長期にわたると負荷されている力によって界面にずれが生じ易くなるためと考えられる。また、摩耗により保護層全てが電子写真感光体の寿命前に消失する可能性がある。
【００９３】
保護層の膜厚が５μｍよりも厚いと、キャリアが保護層内を移動する過程において拡散するので、文字太り等が生じ易くなり、かつ感度低下及び繰返しによる残留電位上昇が起こる。
【００９４】
＜電子写真感光体を用いる画像形成動作＞
本発明の電子写真感光体を用いた画像形成の一連の流れを簡潔に説明する。
まず、コロナ帯電、接触帯電等により有機感光体表面を負帯電に帯電させる。次いで、画像に即した露光光を該感光体に露光することにより、感光層中の電荷発生物質Ａで電荷分離する。ホールは、電場に従い表層に到達し、感光体表面の負電荷と再結合して潜像を形成する。電子は基体側に移動するが電子の移動速度は極めて遅いため、感光層中に残存する。感光体表面の潜像は、一般的な感光体と同様に反転現像プロセスによりトナー像として現像され、該トナーが紙に転写される。その後、感光体表面の残トナーがクリーナにて取り除かれる。
【００９５】
最後に、感光層の下方に設けた除電用電荷発生層に除電光を照射することにより、感光層内部及び感光体表面の残余電荷の除電を行う。つまり、除電光により除電用電荷発生層の電荷発生物質Ｂでホールと電子が電荷分離し、電場により電子は基体側に、ホールは表層側に移動し、該ホールは感光層表層に達するまでに、露光によって残存していた感光層内部の電子を消去し、表層にまで達したホールは残余の表面電荷を消去する。
【００９６】
上述の画像形成は、帯電から転写までは一般的な単層型感光体を負帯電し、ホールをキャリアとした場合に相当すると考えられるので、単層型感光体と同様に非常に高い解像度が実現できる。一方、除電は一般的な積層型感光体と全く同じ方法で実行され、かつ感光層内部の残余電子も除去できるため、単層型感光体の欠点となっていた感光層内部の残余電子によるメモリー現象も回避できる。
【００９７】
＜画像形成装置＞
本発明の画像形成装置は、感光体として前述の本発明に係る電子写真感光体を用いる限り、他の構成について特定のものに限定されず、電子写真方式の画像形成装置の構成として公知のものをいずれも採用できる。
【００９８】
例えば、本発明の画像形成装置は、電子写真感光体と、電子写真感光体を帯電させる帯電手段(帯電装置)と、帯電された電子写真感光体に対して露光を施す露光手段(露光装置)と、露光によって形成される静電潜像を現像する現像手段(現像装置)と、現像されたトナー像を転写する転写手段(転写装置)と、電子写真感光体の表面電荷を除電光を用いて除電する除電手段(除電装置)とを備える構成で提供され得る。
本発明の画像形成装置は、例えば、電子写真方式の複写機、プリンタ、ファクシミリ、又はこれらの複合機であり得る。
【００９９】
本発明の画像形成装置の１つの実施形態によれば、露光手段は露光光源として３８０〜６５０ｎｍの範囲に発振波長を有する半導体レーザを備える。この実施形態では、レーザのスポット径を絞り込むことができ、より高解像度の画像を提供することができる。特に近年、ブルーレイディスク用の半導体レーザとして４０５ｎｍの半導体レーザも実現され、従来の近赤外の７８０ｎｍのレーザの半分程度のスポット径のレーザも商品化されている。
【０１００】
また、従来の機能分離型感光体においてこのような短波長レーザ、特にブルーレイレーザ用の４００ｎｍ付近の発振波長を有するレーザを使用して解像度を向上させる際に問題であった次の点：
・電荷発生層まで短波長レーザ光を透過させる必要があるため電荷輸送層はレーザ波長に対して透明でなければならない；
・エネルギーの高い短波長レーザを使用するため劣化が早い
は、この実施形態では問題とならない。なぜならば、本発明に係る感光体では電荷分離が感光体表層で起きるため、レーザ光が下層にまで到達する必要がなく、更に劣化は表層のみで進み、感光体の摩耗と共に劣化部分が剥離するからである。
【０１０１】
本発明の画像形成装置の別の１つの実施形態によれば、除電手段は除電光源として７００〜９００ｎｍの範囲に発振波長を有する半導体レーザを備える。この実施形態では、より長波長の光を除電光として用いるので、感光層で吸収されることなく除電用電荷発生層にまで到達させることができる。
【０１０２】
本発明の画像形成装置の別の１つの実施形態によれば、現像手段が液体トナーを備え、解像度が高い(例えば２０００ｄｐｉ以上)装置を提供することができる。
本発明の画像形成装置の別の１つの実施形態によれば、反転現像プロセスを利用した画像形成装置が提供される。
【０１０３】
本発明の画像形成装置の別の１つの実施形態によれば、解像度が２０００ｄｐｉ以上である画像形成装置として提供される。より好ましい実施形態によれば、解像度が２５００ｄｐｉ以上、更に好ましくは５０００ｄｐｉ以上である画像形成装置として提供され得る。
【０１０４】
本発明の画像形成装置について図を参照しながら具体的に説明する。
図３は、本発明の画像形成装置の一形態の構成を示す模式側面図である。
図３の画像形成装置は、本発明に係る感光体２１(例えば、図１又は２に示される形態の感光体)と、帯電手段(帯電器)２４と、露光手段２８と、現像手段(現像器)２５と、転写手段(転写器)２６と、クリーナ２７と、定着手段(定着器)３１と除電手段２９とを含んで構成される。参照番号３０は転写紙を示す。
【０１０５】
感光体２１は、図示しない画像形成装置本体に回転自在に支持され、図示しない駆動手段によって回転軸線回りに矢印方向に回転駆動される。駆動手段は、例えば電動機と減速歯車とを含んで構成され、その駆動力を感光体２１の芯体を構成する導電性支持体に伝えることによって、感光体２１を所定の周速度で回転駆動させる。
【０１０６】
感光体２１の外周面に沿って、帯電器２４、露光手段２８、現像器２５、転写器２６、クリーナ２７及び除電手段２９が、この順序で、感光体２１の回転方向上流側から下流側に向って設けられる。
【０１０７】
帯電器２４は、感光体２１の外周面を所定の電位に帯電させる帯電手段である。帯電器２４は、コロトロンやスコロトロン等のチャージャーワイヤを使用することができる。帯電手段としては接触式の帯電ローラも使用できるが、感光体表面の高い耐摩耗性が要求されるため、接触式の帯電ローラの使用は、表面保護層が形成された感光体２１において好ましい。
【０１０８】
露光手段２８は、例えば半導体レーザなどを光源として備え、光源から画像情報に応じて出力されるレーザビームなどの光を、感光体２１の帯電器２４と現像器２５との間に照射することによって、帯電された感光体２１の外周面に対して露光を施す。露光光は、主走査方向である感光体２１の回転軸線の延びる方向に繰返し走査され、これに伴って感光体２１の表面に画像情報に対応する静電潜像が順次形成される。
【０１０９】
本発明の画像形成装置においては、本発明に係る上記の感光体が使用され、露光による電荷分離は表層領域で起これば十分であるので、露光光として、短波長の光を使用することができる。露光光は、除電光より短波長であることが好ましい。
好ましくは、露光光源として、短波長(例えば３８０〜６５０ｎｍの範囲)に発振波長を有する半導体レーザを使用することが好ましい。
【０１１０】
現像器２５は、露光によって感光体２１の表面に形成される静電潜像を、現像剤によって現像する現像手段であり、感光体２１を臨んで設けられ、感光体２１の外周面にトナーを供給する現像ローラと、現像ローラを感光体２１の回転軸線と平行な回転軸線まわりに回転可能に支持すると共にその内部空間にトナーを含む現像剤を収容するケーシングとを備える。現像トナーは、乾式トナー及び液体トナーのいずれも使用できるが、より高解像度(２０００ｄｐｉ以上)の画像を提供できる点で液体トナーが好ましい。
【０１１１】
転写器２６は、現像によって感光体２１の外周面に形成される可視像であるトナー像を、図示しない搬送手段によって矢印方向から感光体２１と転写器２６との間に供給される記録媒体である転写紙３０上に転写させる転写手段である。転写器２６は、例えば、帯電手段を備え、転写紙３０にトナーと逆極性の電荷を与えることによってトナー像を転写紙３０上に転写させる非接触式の転写手段である。
【０１１２】
クリーナ２７は、転写器２６による転写動作後に感光体２１の外周面に残留するトナーを除去し回収する清掃手段であり、感光体２１の外周面に残留するトナーを剥離させるクリーニングブレードにより、物理的に残留するトナーが掻き取られる。
【０１１３】
除電手段２９は、半導体レーザや所定の波長をカットするフィルターを付けたランプ等の光源を備え、光源から出力された除電光を感光体２１のクリーナ２７と帯電器２４との間に照射することによって、除電用電荷発生層中の電荷発生物質でホールを発生させ、感光層内部の空間電子と表面電荷を除去する。
【０１１４】
除電光としては、感光体の感光層を透過し得(透過率：例えば５０％以上、好ましくは６０％以上、より好ましくは７０％以上、より好ましくは８０％以上、より好ましくは９０％以上)、電荷発生層に含有されている電荷発生物質(特に主たる電荷発生物質)で電荷分離を起こさせ得る波長又は波長域の光が使用できる。除電光は、露光光より長波長を有することが好ましい。
【０１１５】
除電光源は、例えば所定の波長(例えば、７００〜９００ｎｍの範囲)に発振波長を有する半導体レーザや短波長成分(例えば、７００ｎｍ以下)をカットするフィルターの付いた種々のランプを使用するのが好ましいが、感光層中より除電用電荷発生層中で電荷発生が多くなる波長域の光を照射することが可能である限り、一般の光源もそのまま使用可能である。
【０１１６】
クリーナ２７の前には、表面電荷を除去する一次除電手段を設けてもよい。また、除電手段２９の前に転写により乱れた感光層の電場を整えるために帯電手段を設けてもよい。
【０１１７】
また、画像形成装置２０には、感光体２１と転写器２６との間を通過した転写紙３０が搬送される下流側に、転写された画像を定着させる定着手段である定着器３１が設けられる。定着器３１は、図示しない加熱手段を有する加熱ローラと、加熱ローラに対向して設けられ、加熱ローラに押圧されて当接部を形成する加圧ローラとを備える。
【０１１８】
この画像形成装置による画像形成動作は、次のようにして行われる。
まず、感光体２１が駆動手段によって矢印方向に回転駆動されると、露光手段２８からの露光光の結像点よりも感光体２１の回転方向上流側に設けられる帯電器２４によって、感光体２１の表面が負の所定電位に均一に帯電される。
【０１１９】
次いで、露光手段２８から、感光体２１の表面に対して画像情報に応じた露光光２８が照射される。感光体２１は、この露光によって、露光光が照射された部分の表面電荷が除去され、露光光が照射された部分の表面電位と露光光が照射されなかった部分の表面電位とに差異が生じ、静電潜像が形成される。
【０１２０】
露光手段２８からの露光光の結像点よりも感光体２１の回転方向下流側に設けられる現像器２５から、静電潜像の形成された感光体２１の表面にトナーが供給されて静電潜像が現像され、トナー像が形成される。
【０１２１】
感光体２１の露光と同期して、感光体２１と転写器２６との間に、転写紙３０が供給される。転写器２６によって、供給された転写紙３０にトナーと逆極性の電荷が与えられ、感光体２１の表面に形成されたトナー像が、転写紙３０上に転写される。
【０１２２】
トナー像の転写された転写紙３０は、搬送手段によって定着器３１に搬送され、定着器３１の加熱ローラと加圧ローラとの当接部を通過する際に加熱及び加圧され、トナー像が転写紙３０に定着されて堅牢な画像となる。このようにして画像が形成された転写紙３０は、搬送手段によって画像形成装置の外部へ排紙される。
【０１２３】
一方、転写器２６によるトナー像の転写後も感光体２１の表面上に残留するトナーは、クリーナ２７によって感光体２１の表面から剥離されて回収される。このようにしてトナーが除去された感光体２１の表面電荷や感光層内部の残余電子は、除電用電荷発生層に除電光２９が照射されることにより発生したホールにより除去され、感光体２１の表面上の静電潜像が消失する。その後、感光体２１は更に回転駆動され、再度帯電から始まる一連の動作が繰返されて連続的に画像が形成される。
【実施例】
【０１２４】
以下、本発明の電子写真感光体及びこれを用いた画像形成装置に係る実施例を示すことにより、本発明を更に具体的に説明するが、本発明は、以下の実施例に限定されるものではない。
【０１２５】
(実施例１)
電荷発生物質としてオキソチタニウムフタロシアニン２重量部を、テトラヒドロフラン(ＴＨＦ)９７重量部にポリビニルブチラール樹脂(積水化学工業株式会社製：ＢＸ-１)１重量部を溶解させて得た樹脂溶液に加えた後、ペイントシェーカで１０時間分散させ、電荷発生層用塗布液を調製した。この電荷発生層用塗布液を、アルミニウム製で厚み０.８ｍｍ(ｔ)×直径３０ｍｍ(φ)×長さ３００ｍｍの導電性支持体に浸漬塗布装置を用いて塗布した後、乾燥させ、膜厚０.３μｍの除電用電荷発生層を形成した。
【０１２６】
次いで、電荷発生物質として下記構造式(１)で示されるアゾ系色素１重量部と、ポリカーボネート樹脂(三菱瓦斯化学株式会社製：Ｚ-４００)１８重量部と、下記構造式(２)で示されるホール輸送物質１０重量部と、電子輸送物質である３,５-ジメチル-３',５'-ジ-ｔ-ブチルジフェノキノン５重量部と、２,６-ジ-ｔ-ブチル-４-メチルフェノール０.５重量部と、ＴＨＦ１３０重量部とを、ボールミルで１２時間分散し、感光層用塗布液を調製した。この感光層用塗布液を、先に形成した中間層上に、ベーカアプリケータによって塗布した後、温度１１０℃で１時間熱風乾燥させ、膜厚２５μｍの感光層を形成した。このようにして実施例１の層構成を持つ電子写真感光体を作製した。
【０１２７】
【化１】
2010002721.tif 000003
【０１２８】
【化２】
2010002721.tif 000004
【０１２９】
(実施例２)
酸化アルミニウム(Ａｌ2Ｏ3)と二酸化ジルコニウム(ＺｒＯ2)とで表面処理された樹枝状の酸化チタン(石原産業株式会社製：ＴＴＯ-Ｄ-１)９重量部と、共重合ナイロン樹脂(東レ株式会社製：ＣＭ８０００)９重量部とを、１,３-ジオキソラン４１重量部とメタノール４１重量部との混合溶剤に加え、ペイントシェーカを用いて１２時間分散させ、中間層用塗布液を調製した。調製した中間層用塗布液を、実施例１で用いた導電性支持体に浸漬塗布装置を用いて塗布した後、乾燥させ、膜厚１μｍの中間層を形成した。
以降は実施例１と同様にして、図１の層構成を持つ実施例２の電子写真感光体を作製した。
【０１３０】
(実施例３)
感光層の電荷発生物質として、アンスラキノン系色素(ＭＡＣＲＯＬＥＸ  Ｇｒｅｅｎ  ５Ｂ  Ｇｒａｎ)を用いた以外は、実施例２と同様にして、実施例３の電子写真感光体を作製した。
【０１３１】
(実施例４)
感光層の電荷発生物質として、下記構造式(３)で示されるクマリン系色素４重量部を用いた以外は、実施例２と同様にして、実施例４の電子写真感光体を作製した。
【０１３２】
【化３】
2010002721.tif 000005
【０１３３】
(実施例５)
実施例２と同様にして除電用電荷発生層まで形成し、その上部に、電荷発生物質かつ電子輸送物質として下記構造式(４)で示されるペリレン系色素２重量部と、ポリカーボネート樹脂(三菱瓦斯化学株式会社製：Ｚ-４００)１８重量部と、上記構造式(２)で示されるホール輸送物質１０重量部と、２,６-ジ-ｔ-ブチル-４-メチルフェノール０.５重量部と、ＴＨＦ１２０重量部とを、ボールミルで１２時間分散した塗布液を浸漬塗布した後、温度１１０℃で１時間熱風乾燥させ、膜厚２５μｍの感光層を形成した。このようにして実施例５の電子写真感光体を作製した。
【０１３４】
【化４】
2010002721.tif 000006
【０１３５】
(実施例６)
感光層の電荷発生物質として上記構造式(１)で示されるアゾ系色素１重量部とオキソチタニウムフタロシアニン０.００８５重量部を用いた以外は、実施例２と同様にして、実施例６の電子写真感光体を作製した。
【０１３６】
(実施例７)
感光層の電荷発生物質として上記構造式(１)で示されるアゾ系色素１重量部とオキソチタニウムフタロシアニン０.００９５重量部を用いた以外は、実施例２と同様にして、実施例７の電子写真感光体を作製した。
【０１３７】
(実施例８)
実施例２の感光層用塗布液のうち、電子輸送物質を除いた塗布液を作成し、その塗布液で感光層を塗布した以外は、実施例２と同様にして、実施例８の電子写真感光体を作製した。
【０１３８】
(実施例９)
実施例２と同様にして除電用電荷発生層まで形成し、その上に、前記構造式(１)で示されるアゾ系色素０.２重量部と、ポリカーボネート樹脂(三菱瓦斯化学株式会社製：Ｚ-４００)１８重量部と、下記構造式(２)で示される電荷輸送物質１２重量部と、電子輸送物質である３,５-ジメチル-３',５'-ジ-ｔ-ブチルジフェノキノン１重量部と、２,６-ジ-ｔ-ブチル-４-メチルフェノール０.２重量部と、ＴＨＦ１２５重量部とを、ボールミルで１２時間分散した塗布液を浸漬塗布した後、乾燥させ、膜厚１５μｍの感光層下層を形成した(ＣＧＭ/バインダー樹脂＝１/９０)。更に、その上部に、前記構造式(１)で示されるアゾ系色素２重量部と、ポリカーボネート樹脂(三菱瓦斯化学株式会社製：Ｚ-４００)２０重量部と、下記構造式(２)で示される電荷輸送物質１０重量部と、電子輸送物質である３,５-ジメチル-３',５'-ジ-ｔ-ブチルジフェノキノン５重量部と、２,６-ジ-ｔ-ブチル-４-メチルフェノール０.５重量部と、ＴＨＦ１４０重量部とを、ボールミルで１２時間分散し塗布液を、先に形成した感光層下層上に、リング塗工法により塗布した後、温度１１０℃で１時間熱風乾燥させ、膜厚１０μｍの感光層を形成した(ＣＧＭ/バインダー樹脂＝１/１０)。このようにして実施例９の電子写真感光体を作製した。
【０１３９】
(実施例１０)
実施例２と同様にして除電用電荷発生層まで形成し、その上に、前記構造式(２)で示されるホール輸送物質１２重量部と、ポリカーボネート樹脂(三菱瓦斯化学株式会社製：Ｚ２００)１８重量部と、２,６-ジ-ｔ-ブチル-４-メチルフェノール０.２重量部とを、ＴＨＦ１２０重量部に溶解させた塗布液を浸漬塗布した後、乾燥させ、膜厚１５μｍのホール輸送層を形成した。その上に、電荷発生物質かつ電子輸送物質として前記構造式(４)で示されるペリレン系色素６重量部と、ポリカーボネート樹脂(三菱瓦斯化学株式会社製：Ｚ-４００)１８重量部と、上記構造式(２)で示される電荷輸送物質１０重量部と、２,６-ジ-ｔ-ブチル-４-メチルフェノール０.５重量部と、ＴＨＦ１２０重量部とを、ボールミルで１２時間分散した塗布液を、リング塗工法により塗布した後、温度１１０℃で１時間熱風乾燥させ、膜厚１０μｍの感光層を形成した。このようにして図２の層構成を持つ実施例１０の電子写真感光体を作製した。
【０１４０】
(実施例１１)
実施例１０の感光体上に、メチルトリメトキシシラン３０重量部、ジメチルジメトキシシラン５重量部に２.５％酢酸水溶液２０重量部、２-メトキシエタノール１００重量部、メチルイソブチルケトン(ＭＩＢＫ)５０重量部を混合し、室温にて１６時間加水分解反応させた後、酸化防止剤(三共株式会社製：サノールＬＳ２６２６)１重量部、下記構造式(５)で示される電荷輸送性構造単位含有化合物５重量部、コロイダルシリカ(メタノール分散品、固形分３０質量％)２０重量部、硬化触媒としてアルミニウムアセチルアセトナート１重量部を加えて溶解した保護層形成用塗工液をリング塗工法により塗布した後、温度１２０℃で２時間硬化乾燥させ、膜厚１μｍの保護層を持つ実施例１１の電子写真感光体を作製した。
【０１４１】
【化５】
2010002721.tif 000007
【０１４２】
(比較例１)
感光層の電荷発生物質として除電用電荷発生層の電荷発生物質と同じオキソチタニウムフタロシアニンを用いた以外は、実施例２と同様にして、電子写真感光体を作製した。
【０１４３】
(比較例２)
実施例２の除電用電荷発生層を除いた電子写真感光体を作成した。この感光体はいわゆる一般の単層型感光体である。
【０１４４】
(比較例３)
実施例２と同様にして除電用電荷発生層(ここでは、機能分離型の積層感光層の電荷発生層として使用)まで形成し、その上に、前記構造式(２)で示されるホール輸送物質１０重量部と、ポリカーボネート樹脂(三菱瓦斯化学株式会社製：Ｚ２００)１６重量部と、２,６-ジ-ｔ-ブチル-４-メチルフェノール０.２重量部とを、ＴＨＦ９０重量部に溶解させた塗液を浸漬塗布した後、乾燥させ、膜厚２５μｍのホール輸送層(ここでは、機能分離型の積層感光層の電荷輸送層として使用)を形成した。この感光体はいわゆる一般の積層型感光体である。
【０１４５】
(比較例４)
電荷発生層の電荷発生物質として上記構造式(３)で示されるクマリン系色素を用いた以外は、比較例３と同様にして、電子写真感光体を作製した。
【０１４６】
以上の各感光体の構成を以下の表１にまとめて示す。
【表１】
2010002721.tif 000008
【０１４７】
［評価１］
以上のようにして作製した実施例１〜１１及び比較例１〜４の各電子写真感光体について、スコロトロン方式により−６.５ｋＶでコロナ放電し、帯電直後の表面電位である帯電電位Ｖ0［Ｖ］、及びモノクロメータにて分光して得られた表２に示す波長の光での露光後８０ｍｓｅｃでの電子写真感光体の表面電位ＶL［Ｖ］を、試験装置(ジェンテック株式会社製：ＣＹＮＴＨＩＡ５６ＳＮ)を用いて測定した。
【０１４８】
このとき同時に、感光体の帯電電位を半減させるに要した露光量に基づいて感度Ｅ1/2［ｍＪ/ｃｍ2］も測定した。その後、モノクロメータにて分光して得られた表２に示す波長の光で除電し、その帯電−露光−除電工程(一工程１５０ｍｓｅｃ)を連続して１００回繰り返した後の帯電直後の表面電位Ｖ0［Ｖ］と露光後の表面電位ＶL［Ｖ］も測定した。結果を表２に示す。
【０１４９】
【表２】
2010002721.tif 000009
【０１５０】
表２のとおり、本発明の感光体(実施例１〜５)は負帯電で繰り返し使用しても電気特性は安定しているが、比較例１のように除電用電荷発生層に除電光が届かない感光体は、感光層内分に電子が滞留し、表面電位が−８５０〜９００Ｖで飽和し、露光しても電位が下がらないことが確認できた。
また、実施例６及び７の感光体では、感光層で除電光の一部が吸収されるように意図的にオキソチタニウムフタロシアニンを添加し作製したが、除電光の透過率が５０％より低くなると、繰り返し後の帯電電位の上昇と露光後の電位の増加が認められた。透過率の測定には、分光光度計Ｕ−３４１０(日立株式会社製)を使用した。
【０１５１】
また、実施例１と２の感光体で比較すると、中間層を採用することにより、帯電性が少し上昇することがわかる。
また、比較例３の積層型感光体は、感度的には問題がなかったが、比較例４の積層型感光体では、露光光が電荷発生層まで届かないため、感度がなく、繰り返し後の電気特性も測定できなかった。
また、電子輸送能を有するペリレン色素を用いた実施例５の感光体は、電子輸送物質を添加しなくても十分な電気特性を有していた。これに対して、アゾ系の色素を使用した実施例８の感光体では、色素の電子輸送能が低いため、電子輸送物質が含有していないと、色素で電荷分離した電荷の注入効率が低下し、感度の低下が認められた。
更に、電荷発生物質が表層で多く存在するようにした、実施例９〜１１の感光体は極めて良好な感度を示した。
【０１５２】
［評価２］
実施例２〜４及び比較例２の各電子写真感光体をシャープ製複写機ＡＲ-Ｆ３３０改造機(露光光源として表３の発振波長の半導体レーザを搭載し、除電ランプに７００ｎｍ以下をカットするフィルターを設置した。比較例２の場合には正帯電システムへの改造も加えた)にて文字と写真が混在した標準画像を１００回繰り返し出力し、メモリー現象の有無を確認した。結果を表３に示す。
【０１５３】
【表３】
2010002721.tif 000010
【０１５４】
表３に示すとおり、本発明の感光体ではメモリー画像が現れなかった一方で、比較例の単層感光体ではメモリー画像が現れた。
【０１５５】
［評価３］
スコロトロン帯電器、絞り径の制御により３００〜６０００ｄｐｉまでレーザビーム径を可変に制御できる露光部(レーザの発振波長は表４に示す)、０.２μｍの粒径のトナーを有する液体トナーで現像できる現像部を有する実験機において、実施例２〜４及び比較例２〜４の各電子写真感光体を用いて、孤立した１ドットと１ドットライン−１ドット分空白を繰り返した周期１ドットラインの画像を出力させて、各感光体の解像度を確認した。結果を表４に示す。
【０１５６】
【表４】
2010002721.tif 000011
【０１５７】
表４に示すとおり、本発明の感光体及び単層感光体である比較例２の感光体は５０００ｄｐｉ以上の解像度を有することが確認できた。これは、表面近くで露光光による電荷分離が起こる単層感光体の特徴を良く表している。
【０１５８】
一方、積層型感光体である比較例３の感光体では６００ｄｐｉの画像は出力できるが２５００ｄｐｉ以上になると孤立１ドットは出力できずかつ周期１ドットラインも画像がぼけ、ラインとして認識できないような不鮮明な画像しか得られなかった。これは、感光体内部の電荷発生層での電荷分離により生じたホールが、電荷輸送層を表層まで移動する間に面方向に拡散するためである。
【０１５９】
更に、比較例４の感光体では、露光光が電荷輸送層で吸収され電荷発生層まで届かなかったため、画像さえも得られなかった。
【図面の簡単な説明】
【０１６０】
【図１】本発明の感光体の一形態における要部の構成を示す模式断面図である。
【図２】本発明の感光体の別の一形態における要部の構成を示す模式断面図である。
【図３】本発明の画像形成装置の構成を示す模式側面図である。
【符号の説明】
【０１６１】
１    導電性支持体
２    中間層
３    (除電用)電荷発生層
４    有機感光層
５    ホール輸送物質
６    電子輸送物質
７    電荷発生物質Ａ
８    電荷発生物質Ｂ
１０  ホール輸送層
２１  本発明の感光体
２４  帯電手段
２５  現像手段
２６  転写手段
２７  クリーナ
２８  露光手段
２９  除光手段
３０  転写紙
３１  定着手段
【図１】
2010002721.tif 000012
【図２】
2010002721.tif 000013
【図３】
2010002721.tif 000014